(57)【要約】【課題】ポリイミダゾール又はその前駆体の微粒子を提供する。【解決手段】テトラアミン系化合物とジアルデヒド系化合物とを反応させることによりポリイミダゾールの微粒子を製造する方法であって、（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、（２）前記前駆体微粒子を閉環反応させることによりポリイミダゾールの微粒子を得る第２工程、を含むことを特徴とする製造方法に係る。【選択図】なし【特許請求の範囲】
【請求項１】
テトラアミン系化合物とジアルデヒド系化合物とを反応させることによりポリイミダゾール前駆体の微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
を含むことを特徴とする製造方法。
【請求項２】
テトラアミン系化合物とジアルデヒド系化合物とを反応させることによりポリイミダゾールの微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
（２）前記前駆体微粒子を閉環反応させることによりポリイミダゾールの微粒子を得る第２工程、
を含むことを特徴とする製造方法。
【請求項３】
第１工程において、テトラアミン系化合物及びジアルデヒド系化合物の少なくとも一方を前記溶媒に溶解してなる溶液として用いる、請求項１又は２に記載の製造方法。
【請求項４】
第１工程の反応を超音波による攪拌下で行う、請求項１〜３のいずれかに記載の製造方法。
【請求項５】
前記ポリイミダゾール前駆体に対して不溶性の溶媒が、プロトン性極性溶媒である、請求項１〜４のいずれかに記載の製造方法。
【請求項６】
前記ポリイミダゾール前駆体に対して不溶性の溶媒が、メタノール、エタノール、ｎ-プロパノール、イソプロパノール、ｎ-ブタノール、イソブタノール、１-ペンタノール、イソアミルアルコール、3-ペンタノール、ｔ-アミルアルコール、ｎ-ヘキサノール、メチルアミルアルコール、２-エチルブタノール、ｎ-ヘプタノール、２-ヘプタノール、3-ヘプタノール、ｎ-オクタノール、２-オクタノール、ノナノール、ｎ-デカノール、ウンデカノール、ｎ-ドデカノール、シクロヘキサノール、２-メチルシクロヘキサノール及びベンジルアルコールの少なくとも１種である、請求項１〜４のいずれかに記載の製造方法。
【請求項７】
前記溶媒中に、前記ポリイミダゾール前駆体に対して可溶性の溶媒がさらに含まれる、請求項１〜６のいずれかに記載の製造方法。
【請求項８】
前記ポリイミダゾール前駆体に対して可溶性の溶媒が、非プロトン性極性溶媒である、請求項７に記載の製造方法。
【請求項９】
前記ポリイミダゾール前駆体に対して可溶性の溶媒が、N-メチルピロリドン、ホルムアミド、N,N-ジメチルホルムアミド、アセトアミド、N,N-ジメチルアセトアミド、ニトロメタン、モノメチルメタン、ニトロエタン、ジメチルアミン、１-ニトロプロパン、２-ニトロプロパン、ベンゾニトリル、ニトロベンゼン、トリエチルアミン、シクロヘキシルアミン、アセトニトリル、アセトン、メチルエチルケトン、アセトフェノン、メチルイソブチルケトン、メチル-ｎ-プロピルケトン、メチル-ｎ-ヘキシルケトン、ジエチルケトン、エチル-ｎ-ブチルケトン、ジ-ｎ-プロピルケトン、ジ-イソブチルケトン、シクロヘキサノン、メチルシクロヘキサノン、酢酸エチル、酢酸メチル、テトラヒドロフラン、エピクロヒドリン、アセトアニリド、1,1,1,3,3,3-ヘキサフルオロイソプロパノール及びジオキサンの少なくとも１種である、請求項７に記載の製造方法。
【請求項１０】
平均粒径３０ｎｍ〜１０μｍである、ポリイミダゾール前駆体微粒子。
【請求項１１】
請求項１に記載の製造方法により得られる、請求項１０に記載のポリイミダゾール前駆体微粒子。
【請求項１２】
平均粒径３０ｎｍ〜１０μｍである、ポリイミダゾール微粒子。
【請求項１３】
請求項２に記載の製造方法により得られる、請求項１２に記載のポリイミダゾール微粒子。
【発明の詳細な説明】
【技術分野】
【０００１】
本発明は、ポリイミダゾール又はその前駆体の微粒子及びその製造方法に関する。
【背景技術】
【０００２】
ポリベンゾイミダゾール（ＰＢＩ）は、ポリイミドよりも優れた耐熱性、絶縁性、機械的特性、耐水性、低誘電性、低熱膨張率等を有することが知られている。このため、ポリベンゾイミダゾールを他の材料と複合化することにより、前記のような物性を活かした複合材料の開発が各方面で行われている。
【０００３】
例えば、ジカルボン酸成分と２価のＯＨ成分とからなる、極限粘度が０．２ｄｌ／ｇ以上の直鎖状ポリエステル樹脂に対して、テトラアミン化合物を、非プロトン系極性溶媒から選ばれた少なくとも１種の溶媒からなる反応媒体中において反応させて、該直鎖状ポリエステル樹脂中の前記２価のＯＨ成分を該テトラアミン化合物にて置換・脱水せしめることを特徴とするポリベンゾイミダゾール系樹脂の製造法が知られている（特許文献１）。      
【０００４】
また、ポリベンゾイミダゾールのプレポリマーを含んでなる溶液を基材表面に塗布し、その塗布された被膜を加熱することによって、前記プレポリマーを環化させて、基材表面に硬化塗膜を形成させる方法、ならびに形成された被膜を基材から剥離してフィルムを形成させる方法が提案されている（特許文献２）。
【特許文献１】特開２００４−３００２８７号公報
【特許文献２】特開２００３−１０５２５９号公報
【発明の開示】
【発明が解決しようとする課題】
【０００５】
しかしながら、特許文献１の製造方法は、ポリエステル樹脂を原料としたエステル−ポリベンゾイミダゾール共重合体を製造するものであって、純粋なポリベンゾイミダゾールを製造するものではないため、たとえ粒子状のものが得られたとしても、ポリベンゾイミダゾール本来の特性を十分に得ることができない。
【０００６】
また、特許文献２の製造方法で作製されるポリベンゾオキサゾールは膜状のものであり、粒子状のポリベンゾイミダゾールを得ることはできない。
【０００７】
従って、本発明の主な目的は、ポリイミダゾール又はその前駆体の微粒子を提供することにある。
【課題を解決するための手段】
【０００８】
本発明者は、従来技術の問題点に鑑みて鋭意研究を重ねた結果、特定のプロセスによりポリイミダゾールを製造することによって上記目的を達成できることを見出し、本発明を完成するに至った。
【０００９】
すなわち、本発明は、下記のポリイミダゾール又はその前駆体の微粒子に係る。
１．  テトラアミン系化合物とジアルデヒド系化合物とを反応させることによりポリイミダゾール前駆体の微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
を含むことを特徴とする製造方法。
２．  テトラアミン系化合物とジアルデヒド系化合物とを反応させることによりポリイミダゾールの微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
（２）前記前駆体微粒子を閉環反応させることによりポリイミダゾールの微粒子を得る第２工程、
を含むことを特徴とする製造方法。
３．  第１工程において、テトラアミン系化合物及びジアルデヒド系化合物の少なくとも一方を前記溶媒に溶解してなる溶液として用いる、前記項１又は２に記載の製造方法。
４．  第１工程の反応を超音波による攪拌下で行う、前記項１〜３のいずれかに記載の製造方法。
５．  前記ポリイミダゾール前駆体に対して不溶性の溶媒が、プロトン性極性溶媒である、前記項１〜４のいずれかに記載の製造方法。
６．  前記ポリイミダゾール前駆体に対して不溶性の溶媒が、メタノール、エタノール、ｎ-プロパノール、イソプロパノール、ｎ-ブタノール、イソブタノール、１-ペンタノール、イソアミルアルコール、3-ペンタノール、ｔ-アミルアルコール、ｎ-ヘキサノール、メチルアミルアルコール、２-エチルブタノール、ｎ-ヘプタノール、２-ヘプタノール、3-ヘプタノール、ｎ-オクタノール、２-オクタノール、ノナノール、ｎ-デカノール、ウンデカノール、ｎ-ドデカノール、シクロヘキサノール、２-メチルシクロヘキサノール及びベンジルアルコールの少なくとも１種である、前記項１〜４のいずれかに記載の製造方法。
７．  前記溶媒中に、前記ポリイミダゾール前駆体に対して可溶性の溶媒がさらに含まれる、前記項１〜６のいずれかに記載の製造方法。
８．  前記ポリイミダゾール前駆体に対して可溶性の溶媒が、非プロトン性極性溶媒である、前記項７に記載の製造方法。
９．  前記ポリイミダゾール前駆体に対して可溶性の溶媒が、N-メチルピロリドン、ホルムアミド、N,N-ジメチルホルムアミド、アセトアミド、N,N-ジメチルアセトアミド、ニトロメタン、モノメチルメタン、ニトロエタン、ジメチルアミン、１-ニトロプロパン、２-ニトロプロパン、ベンゾニトリル、ニトロベンゼン、トリエチルアミン、シクロヘキシルアミン、アセトニトリル、アセトン、メチルエチルケトン、アセトフェノン、メチルイソブチルケトン、メチル-ｎ-プロピルケトン、メチル-ｎ-ヘキシルケトン、ジエチルケトン、エチル-ｎ-ブチルケトン、ジ-ｎ-プロピルケトン、ジ-イソブチルケトン、シクロヘキサノン、メチルシクロヘキサノン、酢酸エチル、酢酸メチル、テトラヒドロフラン、エピクロヒドリン、アセトアニリド、1,1,1,3,3,3-ヘキサフルオロイソプロパノール及びジオキサンの少なくとも１種である、前記項７に記載の製造方法。
１０．  平均粒径３０ｎｍ〜１０μｍである、ポリイミダゾール前駆体微粒子。
１１．  前記項１に記載の製造方法により得られる、前記項１０に記載のポリイミダゾール前駆体微粒子。
１２．  平均粒径３０ｎｍ〜１０μｍである、ポリイミダゾール微粒子。
１３．  前記項２に記載の製造方法により得られる、前記項１２に記載のポリイミダゾール微粒子。
【発明の効果】
【００１０】
本発明の製造方法によれば、ポリイミダゾール前駆体の微粒子あるいはポリイミダゾールの微粒子を製造することができる。
【００１１】
本発明に係るポリイミダゾール前駆体微粒子あるいはポリイミダゾール微粒子は、その形態上の優位性を活かして、各種の複合材料（コンポジット）に幅広く適用することができる。これらの複合材料は、例えば、半導体装置、液晶装置、ガラス製造用治具、電子・電気機器等の各種の部品・部材として利用できるほか、絶縁材料、断熱材料、摺動材料等としても有用である。
【発明を実施するための最良の形態】
【００１２】
１．ポリイミダゾール前駆体微粒子の製造方法（第１発明）
本発明のポリイミダゾール前駆体微粒子の製造方法は、テトラアミン系化合物とジアルデヒド系化合物とを反応させることによりポリイミダゾール前駆体の微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
を含むことを特徴とする。
【００１３】
第１工程
第１工程では、溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る。
【００１４】
テトラアミン系化合物としては、公知のポリベンゾイミダゾール前駆体の製法で採用されている原料と同様のものを使用することもできる。例えば、1,2,4,5-テトラアミノベンゼン、1,2,5,6-テトラアミノナフタレン、2,3,6,7-テトラアミノナフタレン、3,3′,4,4′-テトラアミノジフェニルメタン、3,3′,4,4′-テトラアミノジフェニルエタン、3,3′,4,4′-テトラアミノジフェニ−ル、3,3′,4,4′-テトラアミノジフェニルチオエーテル、および3,3′,4,4′-テトラアミノジフェニルスルフオン等が挙げられる。これらは１種又は２種以上で用いることができる。これらの中でも、本発明では、芳香族テトラアミンを好適に用いることができる。例えば、3,3′,4,4′-テトラアミノジフェニル等を用いることができる。
【００１５】
ジアルデヒド系化合物としては、公知のポリベンゾイミダゾール前駆体の製法で採用されている原料と同様のものを使用することもできる。例えば、フタルアルデヒド、イソフタルアルデヒド、テレフタルアルデヒド、３−フルオロフタルアルデヒド、４−フルオロフタルアルデヒド、２−フルオロイソフタルアルデヒド、４−フルオロイソフタルアルデヒド、５−フルオロイソフタルアルデヒド、２−フルオロテレフタルアルデヒド、３−トリフルオロメチルフタルアルデヒド、４−トリフルオロメチルフタルアルデヒド、２−トリフルオロメチルイソフタルアルデヒド、４−トリフルオロメチルイソフタルアルデヒド、５−トリフルオロメチルイソフタルアルデヒド、２−フトリフルオロメチルテレフタルアルデヒド、３，４，５，６−テトラフルオロフタルアルデヒド、２，４，５，６−テトラフルオロイソフタルアルデヒド、２，３，５，６−テトラフルオロテレフタルアルデヒド、ピリジン−２，３−ジアルデヒド、ピリジン−３，４−ジアルデヒド、ピリジン−３，５−ジアルデヒド、ピラジン−２，３−ジアルデヒド、ピラジン−２，５−ジアルデヒド、ピラジン−２，６−ジアルデヒド、ピリミジン−２，４−ジアルデヒド、ピリミジン−４，５−ジアルデヒド、ピリミジン−４，６−ジアルデヒド、ナフタレン−１，５−ジアルデヒド、ナフタレン−１，６−ジアルデヒド、２，６−ジアルデヒド、ナフタレン−３，７−ジアルデヒド、２，３，４，６，７，８−ヘキサフルオロナフタレン−１，５−ジアルデヒド、２，３，４，５，６，８−ヘキサフルオロナフタレン−１，６−ジアルデヒド、１，３，４，５，７，８−ヘキサフルオロナフタレン−２，６−ジアルデヒド、１−トリフルオロメチルナフタレン−２，６−ジアルデヒド、１，５−ビス（トリフルオロメチル）ナフタレン−２，６−ジアルデヒド、１−トリフルオロメチルナフタレン−３，７−ジアルデヒド、１，５−ビス（トリフルオロメチル）ナフタレン−３，７−ジアルデヒド、１−トリフルオロメチル−２，４，５，６，８−ペンタフルオロナフタレン−３，７−ジアルデヒド、１−ビス（トリフルオロメチル）メトキシ−２，４，５，６，８−ペンタフルオロナフタレン−３，７−ジアルデヒド、１，５−ビス（トリフルオロメチル）−２，４，６，８−テトラフルオロナフタレン−３，７−ジアルデヒド、１，５−ビス［ビス（トリフルオロメチル）メトキシ］−２，４，６，８−テトラフルオロナフタレン−３，７−ジアルデヒド、２，２'−ビフェニルジアルデヒド、２，４'−ビフェニルジアルデヒド、３，３'−ビフェニルジアルデヒド、６，６'−ジフルオロ−３，４'− ビフェニルジアルデヒド、４，４'− ビフェニルジアルデヒド、６，６'−ジフルオロ−２，４'−ビフェニルジアルデヒド、６，６'−ジフルオロ−３，３'−ビフェニルジアルデヒド、６，６'−ジフルオロ−３，４'− ビフェニルジアルデヒド、６，６'−ジフルオロ−４，４'− ビフェニルジアルデヒド、６，６'−ジトリフルオロメチル−２，２'−ビフェニルジアルデヒド、６，６'− ジトリフルオロメチル−２，４'−ビフェニルジアルデヒド、６，６'− ジトリフルオロメチル−３，３'−ビフェニルジアルデヒド、６，６'− ジトリフルオロメチル−３，４'��� ビフェニルジアルデヒド、６，６'− ジトリフルオロメチル−４，４'− ビフェニルジアルデヒド、２，４'−オキシジべンズアルデヒド、３，３'−オキシジべンズアルデヒド、３，４'− オキシジべンズアルデヒド、４，４'− オキシジべンズアルデヒド、２，４'−ジホルミルジフェニルメタン、３，３'−ジホルミルジフェニルメタン、３，４'−ジホルミルジフェニルメタン、４，４'−ジホルミルジフェニルメタン、２，４'−ジホルミルジフェニルジフルオロメタン、３，３'−ジホルミルジフェニルジフルオロメタン、３，４'−ジホルミルジフェニルジフルオロメタン、４，４'−ジホルミルジフェニルジフルオロメタン、３，３'−ジホルミルジフェニルスルホン、３，４'−ジホルミルジフェニルスルホン、４，４'−ジホルミルジフェニルスルホン、３，３'−ジホルミルジフェニルスルフィド、３，４'−ジホルミルジフェニルスルフィド、４，４'−ジホルミルジフェニルスルフィド、３，３'−ジホルミルジフェニルケトン、３，４'−ジホルミルジフェニルケトン、４，４'−ジホルミルジフェニルケトン、２，２−ビス（３−ホルミルフェニル）プロパン、２，２−ビス（４−ホルミルフェニル）プロパン、２，２−（３，４'−ジホルミルフェニル）プロパン、２，２−（３，４'−ジホルミルフェニル）プロパン、２，２−（２，４'−ジホルミルフェニル）プロパン、２，２−ビス（３−ホルミルフェニル）ヘキサフルオロプロパン、２，２−ビス（４−ホルミルフェニル）ヘキサフルオロプロパン、２，２−（２，４'−ジホルミルフェニル）ヘキサフルオロプロパン、２，２−（３，４'−ジホルミルフェニル）ヘキサフルオロプロパン、１，３−ビス（３−ジホルミルフェノキシ）ベンゼン、１，４−ビス（３−ホルミルフェノキシ）ベンゼン、１，４−ビス（４−ホルミルシフェノキシ）ベンゼン、３，３'−［１，４−フェニレンビス（１−メチルエチリデン）］ビスベンズアルデヒド、３，４'−［１，４−フェニレンビス（１−メチルエチリデン）］ビスベンズアルデヒド、４，４'−［１，４−フェニレンビス（１−メチルエチリデン）］ビスベンズアルデヒド、２，２−ビス［４−（２−ホルミルフェノキシ）フェニル］プロパン、２，２−ビス［４−（３−ホルミルフェノキシ）フェニル］プロパン、２，２−ビス［４−（４−ホルミルフェノキシ）フェニル］プロパン、２，２−ビス（４−［３−ホルミルフェノキシ］フェニル）ヘキサフルオロプロパン、２，２−ビス（４−（４−ホルミルフェノキシ）フェニル）ヘキサフルオロプロパン、ビス（４−（３−ホルミルフェノキシ）フェニル）スルフィド、ビス（４−（４−ホルミルフェノキシ）フェニル）スルフィド、ビス（４−（３−ホルミルフェノキシ）フェニル）スルホン、ビス（４−（４−ホルミルフェノキシ）フェニル）スルホン、フルオレン２，６−ジホルミルアントラキノン、フルオレン−２，７−ジアルデヒド、３，７−ジベンゾフランジアルデヒド、９，９−ビス［４−ホルミルフェニル］フルオレン、９，９−ビス［３−ホルミルフェニル］フルオレン、９，９−（３，４'−ジホルミルフェニル）フルオレン、９，９−（３，４'−ジホルミルフェニル）フルオレン等の芳香族ジアルデヒド；また、１，４−シクロへキサンジアル��ヒド、１，３−シクロへキサンジアルデヒド、ビシクロ［２．２．１］ヘプタン−２，５−ジアルデヒド、ビシクロ［２．２．２］オクタン−２，５−ジアルデヒド、ビシクロ［２．２．２］オクタ−７−エン−２，５−ジアルデヒド、ビシクロ［２．２．１］ヘプタン−２，３−ジアルデヒド、ビシクロ［２．２．１］ヘプタ−５−エン−２，３−ジアルデヒド、トリシクロ［５．２．１．０2,6］デカン−３，４−ジアルデヒド、トリシクロ［５．２．１．０2,6］デカ−４−エン−８，９−ジアルデヒド、ペルヒドロナフタレン−２，３−ジアルデヒド、ペルヒドロナフタレン−１，４−ジアルデヒド、ペルヒドロナフタレン−１，６−ジアルデヒド、ペルヒドロ−１，４−ジメタノナフタレン−２，３−ジアルデヒド、ペルヒドロ−１，４−メタノナフタレン−２，７−ジアルデヒド、ペルヒドロ−１，４−メタノナフタレン−７，８−ジアルデヒド、ペルヒドロ−１，４：５，８−ジメタノナフタレン−２，３−ジアルデヒド、ペルヒドロ−１，４：５，８−ジメタノナフタレン−２，７−ジアルデヒド、ペルヒドロ−１，４：５，８：９，１０−トリメタノアントラセン−２，３−ジアルデヒド、４，４'−ジホルミルビシクロヘキシル、３，４'−オキシジシクロヘキサンカルバルデヒド、３，３'−ジホルミルジシクロヘキシルメタン、３，４'−ジホルミルジシクロヘキシルメタン、４，４'−ジホルミルジシクロヘキシルメタン、３，３'−ジホルミルジシクロヘキシルフルオロメタン、３，４'−ジホルミルジシクロヘキシルジフルオロメタン、４，４'−ジホルミルジシクロヘキシルジフルオロメタン、３，３'−ジホルミルジシクロヘキシルスルホン、３，４'−ジホルミルジシクロヘキシルスルホン、４，４'−ジホルミルジシクロヘキシルスルホン、３，３'−ジホルミルジシクロヘキシルスルフィド、３，４'−ジホルミルジシクロヘキシルスルフィド、４，４'−ジホルミルジシクロヘキシルスルフィド、３，３'−ジホルミルジシクロヘキシルケトン、３，４'−ジホルミルジシクロヘキシルケトン、４，４'−ジホルミルジシクロヘキシルケトン、２，２−ビス（３−ホルミルシクロヘキシル）プロパン、２，２−ビス（４−ホルミルシクロヘキシル）プロパン、２，２−ビス（３−ホルミルシクロヘキシル）ヘキサフルオロプロパン、２，２−ビス（４−ホルミルシクロヘキシル）ヘキサフルオロプロパン、１，３−ビス（３−ジホルミルシクロヘキシル）ベンゼン、１，４−ビス（３−ホルミルシクロヘキシル）ベンゼン、１，４−ビス（４−ホルミルシクロヘキシル）ベンゼン、３，３'−（１，４−シクロヘキシレンビス（１−メチルエチリデン））ビスシクロヘキシサンカルバルデヒド、３，４'−（１，４−シクロヘキシレンビス（１−メチルエチリデン））ビスシクロヘキシサンカルバルデヒド、４，４'−（１，４−シクロヘキシレンビス（１−メチルエチリデン））ビスシクロヘキシサンカルバルデヒド、２，２−ビス（４−（３−ホルミルシクロヘキシル）シクロヘキシル）プロパン、２，２−ビス（４−（４−ホルミルシクロヘキシル）シクロヘキシル）プロパン、２，２−ビス（４−（３−ホルミルシクロヘキシル）シクロヘキシル）ヘキサフルオロプロパン、２，２−ビス（４−（４−ホルミルフェノキシ）シクロヘキシル）ヘキサフルオロプロパン、ビス（４−（３−ホルミルシクロヘキシルオキシ）シクロヘキシル）スルフィド、ビス（４−（４−ホルミルシクロヘキシルオキシ）シクロヘキシル）スルフィド、ビス（４−（３シクロヘキシルオキシ）シクロヘキシル）スルホン、ビス（４−（４−ホルミルシクロヘキシルオキシ）シクロヘキシル）スルホン、２，２'−ビシクロ［２．２．１］ヘプタン−５，６'−ジアルデヒド、２，２'−ビシクロ［２．２．１］ヘプタン−６，６'−ジアルデヒド、１，３−ジホルミルアダマンタン等の脂環式ジアルデヒド等が挙げられる。これらは１種又は２種以上で用いることができる。これらの中でも、本発明では、フタルアルデヒド、イソフタルアルデヒド、テレフタルアルデヒド等の少なくとも１種を好適に用いることができる。
【００１６】
本発明では、テトラアミン系化合物とジアルデヒド系化合物とを溶媒中で反応させる。このときの前記溶媒の一部又は全部として、得られるポリイミダゾール前駆体に対して不溶性の溶媒（貧溶媒）を用いる。貧溶媒を使用しない場合は、所望の前駆体微粒子の析出が得られなくなる。前記貧溶媒は、一般にプロトン性極性溶媒から適宜選択することができる。特に、メタノール、エタノール、ｎ-プロパノール、イソプロパノール、ｎ-ブタノール、イソブタノール、１-ペンタノール、イソアミルアルコール、3-ペンタノール、ｔ-アミルアルコール、ｎ-ヘキサノール、メチルアミルアルコール、２-エチルブタノール、ｎ-ヘプタノール、２-ヘプタノール、3-ヘプタノール、ｎ-オクタノール、２-オクタノール、ノナノール、ｎ-デカノール、ウンデカノール、ｎ-ドデカノール、シクロヘキサノール、２-メチルシクロヘキサノール、ベンジルアルコール等の少なくとも１種を好適に用いることができる。
【００１７】
また、溶媒の一部として、得られるポリイミダゾール前駆体に対して可溶性の溶媒（良溶媒）が含まれていても良い。良溶媒を併用することによって、例えばテトラアミン系化合物、ジアルデヒド系化合物等の溶解性を調節することができる。良溶媒としては、一般に非プロトン性溶媒（好ましくは非プロトン性極性溶媒）の中から適宜選択することができる。特に、N-メチルピロリドン、ホルムアミド、N,N-ジメチルホルムアミド、アセトアミド、N,N-ジメチルアセトアミド、ニトロメタン、モノメチルメタン、ニトロエタン、ジメチルアミン、１-ニトロプロパン、２-ニトロプロパン、ベンゾニトリル、ニトロベンゼン、トリエチルアミン、シクロヘキシルアミン、アセトニトリル、アセトン、メチルエチルケトン、アセトフェノン、メチルイソブチルケトン、メチル-ｎ-プロピルケトン、メチル-ｎ-ヘキシルケトン、ジエチルケトン、エチル-ｎ-ブチルケトン、ジ-ｎ-プロピルケトン、ジ-イソブチルケトン、シクロヘキサノン、メチルシクロヘキサノン、酢酸エチル、酢酸メチル、テトラヒドロフラン、エピクロヒドリン、アセトアニリド、1,1,1,3,3,3-ヘキサフルオロイソプロパノール、ジオキサン等の少なくとも１種を好適に用いることができる。
【００１８】
反応時に用いる溶媒は、溶媒中における前記貧溶媒の割合が５０〜１００体積％、好ましくは９０〜１００体積％とする。前記良溶媒を併用する場合、その良溶媒の割合は、溶媒中１〜５０体積％程度、好ましくは１〜１０体積％とすれば良い。
【００１９】
本発明では、出発原料であるテトラアミン系化合物及びジアルデヒド系化合物はそのままの形態で反応に供することができるが、特にテトラアミン系化合物及びジアルデヒド系化合物の少なくとも一方を前記溶媒に溶解してなる溶液（テトラアミン系化合物溶液又はジアルデヒド系化合物溶液）として用いることが好ましい。このように、反応に先立って予め溶媒に溶解させておくことにより、より効果的に反応を進行させることができる。これらの溶液の濃度は、用いる出発原料の種類等に応じて適宜設定できるが、通常は０．１ｍｍｏｌ／Ｌ〜１ｍｏｌ／Ｌ程度、特に１ｍｍｏｌ／Ｌ〜１００ｍｍｏｌ／Ｌとすることが好ましい。
【００２０】
また、本発明では、テトラアミン系化合物とジアルデヒド系化合物との反応は、攪拌しながら行うことが望ましい。攪拌方法は、公知の攪拌手段（スターラー、攪拌機等）を使用することができるが、特に超音波攪拌下で攪拌を実施することが望ましい、超音波攪拌は、公知の超音波洗浄器等を用いて実施することができる。この場合の周波数は限定的ではないが、通常は２８〜１００ｋＨｚ程度とすれば良い。また、攪拌時間は、所望の微粒子が生成されるまで適宜設定できるが、一般的には５〜１２０分程度とすれば良い。攪拌温度（反応温度）は限定されないものの、通常１０〜３０℃の範囲内で適宜設定すれば良い。
【００２１】
第１工程では、テトラアミン系化合物とジアルデヒド系化合物との反応によりポリイミダゾール前駆体（ポリアゾメチン）の微粒子が生成する。生成した微粒子は、必要に応じて、例えばろ過、遠心分離等の公知の固液分離方法に従って回収することができる。さらに、必要に応じて、前記微粒子を洗浄することもできる。
【００２２】
２．ポリイミダゾール微粒子の製造方法（第２発明）
ポリイミダゾール微粒子の製造方法は、テトラアミン系化合物とジアルデヒド系化合物とを反応させることによりポリイミダゾールの微粒子を製造する方法であって、
（１）溶媒中でテトラアミン系化合物とジアルデヒド系化合物とを反応させるにあたり、前記溶媒の一部又は全部として前記ポリイミダゾール前駆体に対して不溶性の溶媒を用いることにより、ポリイミダゾール前駆体の微粒子を得る第１工程、
（２）前記前駆体微粒子を閉環反応させることによりポリイミダゾールの微粒子を得る第２工程、
を含むことを特徴とする。
【００２３】
第１工程は、第１発明と同様にして実施することができる。すなわち、第２発明では、第２工程として、第１発明の第１工程で得られたポリイミダゾール前駆体の微粒子の閉環反応させることにより、最終的にポリイミダゾールの微粒子を得ることができる。
【００２４】
閉環反応自体は、公知のポリイミダゾールの製造方法に従って実施することができる。例えば、前記前駆体を２００〜４００℃、好ましくは２５０〜３５０℃で加熱することによって閉環反応を進行させることができる。この反応は、溶媒の存在下又は不存在下で実施することができる。すなわち、液相又は気相中のいずれで実施しても良い。特に、気相中で閉環反応させる場合は、例えばアルゴン、ヘリウム、窒素等の不活性ガス雰囲気で前駆体微粒子を加熱することが望ましい。
【００２５】
３．ポリイミダゾール前駆体微粒子及びポリイミダゾール微粒子
本発明は、ポリイミダゾール前駆体微粒子及びポリイミダゾール微粒子を包含する。
【００２６】
ポリイミダゾール前駆体微粒子の粒径は、特に限定されないが、通常は球状であることが好ましい。また、平均粒径は、一般的には３０ｎｍ〜１０μｍ程度、特に１００ｎｍ〜５μｍ程度の範囲内である。ポリイミダゾール前駆体微粒子は、特に前記第１発明により好適に得ることができる。
【００２７】
ポリイミダゾール微粒子の粒径は、特に限定されないが、通常は球状であることが好ましい。また、平均粒径は、一般的には３０ｎｍ〜１０μｍ程度、特に１００ｎｍ〜５μｍ程度の範囲内である。ポリイミダゾール微粒子は、特に前記第２発明により好適に得ることができる。
【実施例】
【００２８】
以下に実施例を示し、本発明の特徴をより具体的に説明する。ただし、本発明の範囲は、実施例に限定されない。
【００２９】
実施例１
モノマーである3,3,4,4-テトラアミノビフェニル0.535gをメタノール：ジメチルアセトアミド（DMAc）＝97：3(v/v)の溶液(メタノール/DMAc混合溶媒200ml)に溶解し28kHzの超音波を照射しながらイソフタルアルデヒド0.335gを溶解させたメタノール溶液200mlを加えた。すぐに溶液が濁り沈殿物の生成を確認した。超音波照射下で２時間反応を行った後、遠心分離を行い得られた固体をメタノール洗浄し、ポリイミダゾール前駆体（ポリアゾメチン）微粒子を得た。続いてアルゴンガス雰囲気下、管状炉を用いて270℃で4時間加熱閉環反応を行い、ポリイミダゾール微粒子を得た。得られた微粒子を走査型電子顕微鏡で観察した。その結果を図１に示す。図１からも明らかなように、平均粒径2μｍ程度の球状粒子が得られることがわかる。
【００３０】
実施例２
モノマーである3,3,4,4-テトラアミノビフェニル0.535gをメタノール：ジメチルアセトアミド（DMAc）＝97：3(v/v)の溶液(メタノール/DMAc混合溶媒100ml)に溶解し28kHzの超音波を照射しながらイソフタルアルデヒド0.335gを溶解させたメタノール溶液100mlを加えた。すぐに溶液が濁り、沈殿物の生成を確認した。攪拌を72時間行い、遠心分離を行い、得られた固体をメタノール洗浄しポリイミダゾール前駆体（ポリアゾメチン）微粒子を得た。続いてアルゴンガス雰囲気下、管状炉を用いて270℃で4時間加熱閉環反応を行い、ポリイミダゾール球形粒子を得た。得られた微粒子を走査型電子顕微鏡で観察した。その結果を図２に示す。図２からも明らかなように、平均粒径2μｍ程度の球状粒子が得られることがわかる。
【図面の簡単な説明】
【００３１】
【図１】実施例１で得られたポリイミダゾール微粒子の走査型電子顕微鏡による観察結果を示す図である。
【図２】実施例２で得られたポリイミダゾール微粒子の走査型電子顕微鏡による観察結果を示す図である。
【図１】
2007262160.tif 000002
【図２】
2007262160.tif 000003